(57)【要約】【課題】寸法安定性、セルフタッピング性に優れた時計用部品を提供する。【解決手段】結晶性半芳香族ポリアミド（Ａ）、（Ａ）以外のポリアミド（Ｂ）および繊維状強化材（Ｃ）からなり、（Ａ）／（Ｂ）＝１００／０〜６０／４０（質量比率）であって、（Ｃ）／｛（Ａ）＋（Ｂ）｝＝１０／１００〜８０／１００（質量比率）であるポリアミド樹脂組成物からなる時計用部品、および、結晶性半芳香族ポリアミド樹脂（Ａ）が、ポリアミド６Ｔ、ポリアミド９Ｔまたはポリアミド１０Ｔである前記時計用部品。【選択図】図１
2015055538.tif 000002
【特許請求の範囲】
【請求項１】
結晶性半芳香族ポリアミド（Ａ）、（Ａ）以外のポリアミド（Ｂ）および繊維状強化材（Ｃ）からなり、（Ａ）／（Ｂ）＝１００／０〜６０／４０（質量比率）であって、（Ｃ）／｛（Ａ）＋（Ｂ）｝＝１０／１００〜８０／１００（質量比率）であるポリアミド樹脂組成物からなる時計用部品。
【請求項２】
結晶性半芳香族ポリアミド樹脂（Ａ）が、ポリアミド６Ｔ、ポリアミド９Ｔまたはポリアミド１０Ｔである請求項１記載の時計用部品。
【請求項３】
繊維状強化材（Ｃ）が、ガラス繊維である請求項１または２に記載の時計用部品。
【請求項４】
時計枠であることを特徴とする請求項１〜３いずれかに記載の時計用部品。
【発明の詳細な説明】
【技術分野】
【０００１】
本発明は、時計用部品に関するものである。
【背景技術】
【０００２】
時計枠、時計針、時計内部の歯車等の時計用部品は非常に複雑な形状をしていることから、近年、加工が容易な樹脂材料が用いられている。樹脂製の時計用部品には、精密性の観点から、寸法安定性が要求されている。また、時計枠の場合、ネジによって裏蓋を締めるためのセルフタッピング性も要求されている。
【０００３】
樹脂製の時計用部品としては、例えば、特許文献１に、ポリアリレートとポリアミドとホウ酸アルミニウムウィスカーからなる樹脂組成物を用いた時計枠や時計内部の歯車が開示されている。しかしながら、特許文献１の時計用部品は、ポリアリレートとポリアミドの溶融混練物を用いるものであり、樹脂成分としてポリアミドのみからなるものについては記載されていない。
【先行技術文献】
【特許文献】
【０００４】
【特許文献１】特開２００２−３０９０７３号公報
【発明の概要】
【発明が解決しようとする課題】
【０００５】
本発明は、かかる従来技術に鑑み、寸法安定性、セルフタッピング性に優れた時計用部品を提供することを目的とする。
【課題を解決するための手段】
【０００６】
本発明者らは、上記課題を解決するために鋭意検討の結果、半芳香族ポリアミド（Ａ）を主成分とするポリアミドを用いれば、上記目的を達成できることを見出し、本発明に到達した。
【０００７】
すなわち、本発明の要旨は、以下のとおりである。
（１）結晶性半芳香族ポリアミド（Ａ）、（Ａ）以外のポリアミド（Ｂ）および繊維状強化材（Ｃ）からなり、（Ａ）／（Ｂ）＝１００／０〜６０／４０（質量比率）であって、（Ｃ）／｛（Ａ）＋（Ｂ）｝＝１０／１００〜８０／１００（質量比率）であるポリアミド樹脂組成物からなる時計用部品。
（２）結晶性半芳香族ポリアミド樹脂（Ａ）が、ポリアミド６Ｔ、ポリアミド９Ｔまたはポリアミド１０Ｔである（１）記載の時計用部品。
（３）繊維状強化材（Ｃ）が、ガラス繊維である請求項１または２に記載の時計用部品。
（４）時計枠であることを特徴とする（１）〜（３）いずれかに記載の時計用部品。
【発明の効果】
【０００８】
本発明によれば、寸法安定性、セルフタッピング性に優れた時計用部品を提供することができる。
【図面の簡単な説明】
【０００９】
【図１】腕時計の時計部の断面図を示したものである。
【発明を実施するための形態】
【００１０】
以下、本発明を詳細に説明する。
【００１１】
本発明の時計用部品は、結晶性半芳香族ポリアミド（Ａ）、（Ａ）以外のポリアミド（Ｂ）および繊維状強化材（Ｃ）から構成される。
【００１２】
本発明で用いる結晶性半芳香族ポリアミド（Ａ）は、芳香族ジカルボン酸成分と脂肪族ジアミン成分とから構成される。なお、結晶性は示差走査熱量計を用いて後述する測定方法で測定した融解熱量の値によって判断し、融解熱量が４Ｊ／ｇより大きい場合、結晶性であると判断する。
【００１３】
結晶性半芳香族ポリアミド（Ａ）を構成するジカルボン酸成分としては、例えば、テレフタル酸、フタル酸、イソフタル酸、ナフタレンジカルボン酸等の芳香族ジカルボン酸が挙げられ、中でも、テレフタル酸が好ましい。ジカルボン酸成分において、テレフタル酸の含有量は、８０モル％以上とすることが好ましく、９０モル％以上とすることがより好ましい。ジカルボン酸成分におけるテレフタル酸の含有量が高いほど、（Ａ）の耐熱性が高くなる傾向がある。ジカルボン酸成分は単独で用いてもよいし、併用してもよい。
【００１４】
本発明においては、ジカルボン酸成分として、本発明の効果を損なわない限りで、芳香族ジカルボン酸以外の他のジカルボン酸を用いてもよい。他のジカルボン酸としては、例えば、シュウ酸、マロン酸、コハク酸、グルタル酸、アジピン酸、ピメリン酸、スベリン酸、アゼライン酸、セバシン酸、ウンデカン二酸、ドデカン二酸等の脂肪族ジカルボン酸や、シクロヘキサンジカルボン酸等の脂環式ジカルボン酸が挙げられる。他のジカルボン酸の含有量は、ジカルボン酸成分において、５モル％以下であることが好ましく、実質的に含まないことがより好ましい。
【００１５】
結晶性半芳香族ポリアミド樹脂（Ａ）を構成する脂肪族ジアミン成分としては、例えば、１，２−エタンジアミン、１，３−プロパンジアミン、１，４−ブタンジアミン、１，５−ペンタンジアミン、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミン、２−メチル−１，５−ペンタンジアミン、２−メチル−１，８−オクタンジアミンが挙げられる。中でも、汎用性が高いことから、１，６−ヘキサンジアミン、１，９−ノナンジアミン、１，１０−デカンジアミンが好ましく、耐熱性や機械的強度が高いことから、１，１０−デカンジアミンがより好ましい。これらは単独で用いてもよいし、併用してもよい。
【００１６】
本発明においては、ジアミン成分として、本発明の効果を損なわない限りで、脂肪族ジアミン以外の他のジアミンを用いてもよい。他のジアミンとしては、例えば、シクロヘキサンジアミン等の脂環式ジアミンや、キシリレンジアミン、ベンゼンジアミン等の芳香族ジアミンが挙げられる。他のジアミンの含有量は、ジアミン成分において、５モル％以下とすることが好ましく、実質的に含まないことがより好ましい。
【００１７】
結晶性半芳香族ポリアミド（Ａ）には、分子量の調整を目的に、モノカルボン酸を用いてもよい。モノカルボン酸としては、例えば、安息香酸、４−エチル安息香酸、４−へキシル安息香酸、４−ラウリル安息香酸、アルキル安息香酸類、１−ナフトエ酸、２−ナフトエ酸等の芳香族モノカルボン酸、酢酸、カプリル酸、ノナン酸、デカン酸、ラウリン酸、ミリスチン酸、パルミチン酸、ステアリン酸、ベヘン酸等の脂肪族モノカルボン酸、４−エチルシクロヘキサンカルボン酸、４−へキシルシクロヘキサンカルボン酸、４−ラウリルシクロヘキサンカルボン酸等の脂環族モノカルボン酸が挙げられる。中でも、成形時の流動性が向上することから、分子量が１４０以上の脂肪族モノカルボン酸を用いることが好ましい。これらは単独で用いてもよいし、併用してもよい。モノカルボン酸の含有量は、原料モノマーの総モル数に対し、５モル％以下とすることが好ましい。
【００１８】
また、結晶性半芳香族ポリアミド（Ａ）には、本発明の効果を損なわない限りで、カプロラクタムやラウロラクタム等のラクタム類、アミノカプロン酸や１１−アミノウンデカン酸等のω−アミノカルボン酸を用いてもよい。ラクタム類やω−アミノカルボン酸の合計の含有量は、原料モノマーの総モル数に対し、５モル％以下とすることが好ましく、実質的に含まないことがより好ましい。
【００１９】
結晶性半芳香族ポリアミド（Ａ）としては、汎用性が高いことから、テレフタル酸と１，６−ヘキサンジアミンを主成分とするポリアミド６Ｔ、テレフタル酸と１，９−ノナンジアミンを主成分とするポリアミド９Ｔ、またはテレフタル酸と１，１０−デカンジアミンを主成分とするポリアミド１０Ｔが好ましい。
【００２０】
本発明に用いる結晶性半芳香族ポリアミド（Ａ）は、耐熱性の指標となる、融点が３００℃以上であることが好ましく、３２０℃以上であることがより好ましい。
【００２１】
本発明に用いる結晶性半芳香族ポリアミド（Ａ）は、９６％硫酸中、２５℃、濃度１ｇ／ｄＬで測定した場合の相対粘度が、１．８以上であることが好ましく、１．８〜２．６であることがより好ましく、１．９〜２．４であることがさらに好ましい。
【００２２】
結晶性半芳香族ポリアミド（Ａ）の重量平均分子量は、１５０００〜５００００であることが好ましく、２００００〜５００００であることがより好ましく、２６０００〜５００００であることがさらに好ましい。結晶性半芳香族ポリアミド（Ａ）の重量平均分子量を１５０００〜５００００とすることにより、成形時の流動性を有しつつも、機械的特性をより向上させることができる。
【００２３】
結晶性半芳香族ポリアミド（Ａ）は、従来から知られている加熱重合法や溶液重合法の方法を用いて製造することができる。中でも、工業的に有利である点から、加熱重合法が好ましく用いられる。
【００２４】
結晶性半芳香族ポリアミド（Ａ）の製造においては、重合の効率を高めるため重合触媒を用いてもよい。重合触媒としては、例えば、リン酸、亜リン酸、次亜リン酸またはそれらの塩が挙げられる。
【００２５】
本発明で用いるポリアミド（Ｂ）は、結晶性半芳香族ポリアミド（Ａ）以外のポリアミドであればよい。（Ａ）以外のポリアミドとしては、例えば、ポリカプロアミド（ナイロン６）、ポリヘキサメチレンアジパミド（ナイロン６６）、ポリテトラメチレンアジパミド（ナイロン４６）、ポリヘキサメチレンセバカミド（ナイロン６１０）、ポリヘキサメチレンドデカミド（ナイロン６１２）、ポリウンデカメチレンアジパミド（ナイロン１１６）、ポリビス（４−アミノシクロヘキシル）メタンドデカミド（ナイロンＰＡＣＭ１２）、ポリビス（３−メチル−４アミノシクロヘキシル）メタンドデカミド（ナイロンジメチルＰＡＣＭ１２）、ポリウンデカミド（ナイロン１１）、ポリドデカミド（ナイロン１２）、ポリトリメチルヘキサメチレンテレフタルアミド（ナイロンＴＭＤＴ）、ポリヘキサメチレンイソフタルアミド（ナイロン６Ｉ）、ポリメタキシリレンアジパミド（ナイロンＭＸＤ６）、及びこれらの共重合物、混合物等の結晶性ポリアミド、イソフタル酸／テレフタル酸／ヘキサメチレンジアミン／ビス（３−メチル−４−アミノシクロヘキシル）メタンの重縮合体、テレフタル酸／２，２，４−トリメチルヘキサメチレンジアミン／２，４，４−トリメチルヘキサメチレンジアミンの重縮合体、イソフタル酸／ビス（３−メチル−４−アミノシクロヘキシル）メタン／ω−ラウロラクタムの重縮合体、イソフタル酸／テレフタル酸／ヘキサメチレンジアミンの重縮合体、イソフタル酸／２，２，４−トリメチルヘキサメチレンジアミン／２，４，４−トリメチルヘキサメチレンジアミンの重縮合体、イソフタル酸／テレフタル酸／２，２，４−トリメチルヘキサメチレンジアミン／２，４，４−トリメチルヘキサメチレンジアミンの重縮合体、イソフタル酸／ビス（３−メチル−４−アミノシクロヘキシル）メタン／ω−ラウロラクタムの重縮合体等の非晶性ポリアミドが挙げられる。これらの構成する芳香族成分のベンゼン環は、アルキル基やハロゲン原子で置換されていてもよい。（Ｂ）の中でも、ナイロン６、ナイロン６６、イソフタル酸／テレフタル酸／ヘキサメチレンジアミン／ビス（３−メチル−４−アミノシクロヘキシル）メタンの重縮合体、テレフタル酸／２，２，４−トリメチルヘキサメチレンジアミン／２，４，４−トリメチルヘキサメチレンジアミンの重縮合体、イソフタル酸／テレフタル酸／ヘキサメチレンジアミン／ビス（３−メチル−４−アミノシクロヘキシル）メタンの重縮合体とテレフタル酸／２，２，４−トリメチルヘキサメチレンジアミン／２，４，４−トリメチルヘキサメチレンジアミンの重縮合体の混合物が好ましい。
【００２６】
結晶性半芳香族ポリアミド（Ａ）と、（Ａ）以外のポリアミド（Ｂ）の配合比率は、（Ａ）／（Ｂ）＝１００／０〜６０／４０（質量比率）の範囲とすることが必要であり、９０／１０〜７０／３０（質量比率）とすることが好ましい。（Ｂ）を配合することにより、成形時の流動性を向上させ、外観を向上させることができる。（Ａ）と（Ｂ）の合計１００質量％に対して、（Ｂ）の含有量が４０質量％を超えると、寸法安定性やセルフタッピング性が不十分となるので好ましくない。
【００２７】
本発明に用いる繊維状強化材（Ｃ）としては、特に限定されないが、例えば、炭素繊維、ガラス繊維、ボロン繊維、アスベスト繊維、ポリビニルアルコール繊維、ポリエステル繊維、アクリル繊維、全芳香族ポリアミド繊維、ポリベンズオキサゾール繊維、ポリテトラフルオロエチレン繊維、ケナフ繊維、竹繊維、麻繊維、バガス繊維、高強度ポリエチレン繊維、アルミナ繊維、炭化ケイ素繊維、チタン酸カリウム繊維、黄銅繊維、ステンレス繊維、スチール繊維、セラミックス繊維、玄武岩繊維、セピオライト、パリゴルスカイトが挙げられる。中でも、耐熱性が高く、入手しやすいことからガラス繊維、炭素繊維、金属繊維が好ましい。これらは単独で用いてもよいし、併用してもよい。繊維状強化材は、シランカップリング剤で表面処理されていてもよい。シランカップリング剤としては、例えば、ビニルシラン系、アクリルシラン系、エポキシシラン系、アミノシラン系が挙げられ、半芳香族ポリアミドとの密着性が高いことから、アミノシラン系カップリング剤が好ましい。
【００２８】
繊維状強化材の含有量は、半芳香族ポリアミド（Ａ）と、（Ａ）以外のポリアミド（Ｂ）の合計１００質量部に対し、１０〜８０質量部とすることが好ましく、１５〜６０質量部とすることがより好ましく、２０〜５０質量部とすることがさらに好ましい。繊維状強化材の含有量が５質量部よりも低い場合、寸法安定性が不十分になるので好ましくない。一方、繊維状強化材の含有量が５０質量部よりも多い場合、混練時にストランドが切断し、樹脂組成物ペレットを得ることができないので好ましくない。
【００２９】
本発明に用いるポリアミド樹脂組成物には、さらに添加剤を加えてもよい。添加剤としては、例えば、板状強化材、タルク、膨潤性粘土鉱物、シリカ、アルミナ、ガラスビーズ等の充填材、酸化防止剤、銅化合物、帯電防止剤、難燃剤、難燃助剤が挙げられる。
【００３０】
繊維状強化材および添加剤の添加方法は、特に限定されないが、例えば、半芳香族ポリアミド（Ａ）の重合時または溶融混練時に添加される。
【００３１】
本発明の時計用部品としては、例えば、時計枠や、時計内部の歯車などが挙げられる。時計枠の具体的態様としては、例えば、図１のような使用態様が挙げられる。図１においては、時計枠２の上に、ガラス板１がＯリング３を挟んで圧入されており、時計枠下面には、裏蓋４がＯリング３を挟んでネジ止めされている。そして、時計枠内部に時計モジュールが内蔵されている。なお、図１では省略しているが、腕時計のバンドが時計枠の側面に取り付けられる。
【実施例】
【００３２】
以下、本発明を実施例によって具体的に説明するが、本発明はこれらによって限定されるものではない。
【００３３】
１．測定方法、評価方法
【００３４】
（１）融点および融解熱量
パーキンエルマー社製示差走査型熱量計ＤＳＣ−７を用い、昇温速度２０℃／分で３５０℃まで昇温した後、３５０℃で５分間保持し、降温速度２０℃／分で２５℃まで降温した。２５℃で５分間保持後、再び昇温速度２０℃／分で昇温し、吸熱ピークのトップを融点とし、ピーク面積を融解熱量とした。
【００３５】
（２）相対粘度
９６質量％硫酸を溶媒とし、濃度１ｇ／ｄＬ、２５℃で測定した。
【００３６】
（３）重量平均分子量
東ソー社製ゲル浸透クロマトグラフィ装置を用い、下記条件で調整した試料溶液にてＧＰＣ分析をおこなった後、ポリメチルメタクリレート（ポリマーラボラトリーズ社製）を標準試料として作成した検量線を用いて、重量平均分子量を求めた。
＜試料調製＞  
ポリアミド５ｍｇに１０ｍＭトリフルオロ酢酸ナトリウム含有ヘキサフルオロイソプロパノール２ｍＬを加えて溶解後、ディスクフィルターで濾過した。
＜条件＞  
・検出器：示差屈折率検出器ＲＩ−８０１０（東ソー社製）
・溶離液：１０ｍＭトリフルオロ酢酸ナトリウム含有ヘキサフルオロイソプロパノール
・流速：０．４ｍＬ／分
・温度：４０℃
【００３７】
（４）寸法変化率
ポリアミド樹脂組成物を十分に乾燥した後、射出成形機（新潟鉄工所社製ＣＮＤ１５ＡＩＩ）を用いて射出成形をおこない、幅２０ｍｍ×長さ２０ｍｍ×厚み１ｍｍの平板を得た。金型は、２０ｍｍ×１ｍｍの面にフィルムゲートを有するものを用いた。シリンダー温度は、実施例１〜１３、比較例３〜５は（半芳香族ポリアミドの融点＋１０℃）、比較例１は２３５℃、比較例２は２６５℃とした。金型温度１３０℃、射出速度は１５０ｍｍ／ｓ、保圧は６０ＭＰａとした。得られた平板を８５℃×８５％ＲＨにて１６８時間吸湿後、以下の式により、寸法安定性を求めた。射出方向をＭＤ、平板表面に平行かつ射出方向と垂直の方向をＴＤとする。
寸法変化率（％）＝（成形後成形品寸法−吸水後成形品寸法）×１００／（成形後成形品寸法）
寸法変化率が、０．２％以内でない場合、寸法のずれで、シーリング部などから水が浸入する問題が発生する場合がある。
【００３８】
（５）ネジ止めトルク（セルフタッピング性の指標）
ポリアミド樹脂組成物を十分に乾燥した後、射出成形機（東芝機械社製ＥＣ１００）を用いて射出成形をおこない、外径φ７ｍｍ×内径φ２．２ｍｍ×長さ１２ｍｍのセルフタッピングテスト用ボス状試験片を得た。シリンダー温度は、実施例１〜１３、比較例３〜５は（半芳香族ポリアミドの融点＋１０℃）、比較例１は２３５℃、比較例２は２６５℃とした。金型温度１３０℃、射出速度は１５０ｍｍ／ｓ、保圧は６０ＭＰａとした。得られたセルフタッピングテスト用ボス状試験片に、セルフタップネジをφ２．８ｍｍ×長さ８ｍｍのトルクドライバーで８ｍｍ締め込んだ。その後、ネジを緩めて、取り外したのち、また８ｍｍ締めこむという作業を繰り返し、５回目に締めこんだ際の最大トルクを測定した。
実用上、最大トルクが３ｋｇｆ・ｃｍ以上であることが好ましい。
【００３９】
２．原料
（１）ジカルボン酸成分
・ＴＰＡ：テレフタル酸
【００４０】
（２）ジアミン成分
・ＮＤＡ：１，９−ノナンジアミン
・ＤＤＡ：１，１０−デカンジアミン
【００４１】
（３）末端封鎖剤
・ＳＴＡ：ステアリン酸
【００４２】
（４）半芳香族ポリアミド
・Ｐ−１
芳香族ジカルボン酸成分として粉末状のＴＰＡ４．７０ｋｇと、モノカルボン酸成分としてＳＴＡ０．３３ｋｇと、重合触媒として次亜リン酸ナトリウム一水和物２０ｇとを、リボンブレンダー式の反応装置に入れ、窒素密閉下、回転数３０ｒｐｍで撹拌しながら１７０℃に加熱した。その後、温度を１７０℃に保ち、かつ回転数を３０ｒｐｍに保ったまま、液注装置を用いて、脂肪族ジアミン成分として１００℃に加温したＤＤＡ４．９７ｋｇを、２．５時間かけて連続的（連続液注方式）に添加し反応物を得た。なお、原料モノマーのモル比は、ＴＰＡ：ＤＤＡ：ＳＴＡ＝４８．５：４９．５：２．０（官能基当量比はＴＰＡ：ＤＤＡ：ＳＴＡ＝４９.０：５０.０：１．０）であった。
続いて、得られた反応物を、同じ反応装置で、窒素気流下、２５０℃、回転数３０ｒｐｍで８時間加熱して重合し、半芳香族ポリアミドの粉末を作製した。
その後、得られた半芳香族ポリアミドの粉末を、二軸混練機を用いてストランド状とし、ストランドを水槽に通して冷却固化し、それをペレタイザーでカッティングして半芳香族ポリアミド（Ｐ−１）を得た。
【００４３】
・Ｐ―２〜Ｐ−４
芳香族ジカルボン酸成分および脂肪族ジアミン成分の種類、含有量を表１に示すように変更した以外は、半芳香族ポリアミド樹脂（Ｐ−１）と同様の操作をおこなって、半芳香族ポリアミド樹脂（Ｐ−２）〜（Ｐ−４）を得た。
【００４４】
半芳香族ポリアミド（Ｐ−１）〜（Ｐ−４）で得られた半芳香族ポリアミド樹脂の組成およびその特性値を表１に示す。
【００４５】
【表１】
2015055538.tif 000003
【００４６】
・半芳香族ポリアミド（Ｐ−５）
三井化学社製ナイロン６Ｔ、アーレンＡ３０００、融点３２０℃、融解熱量３８Ｊ／ｇ
【００４７】
（５）結晶性半芳香族ポリアミド以外のポリアミド
・ＰＡ６：ナイロン６、ユニチカ社製Ａ１０３０ＢＲＬ、相対粘度２．５１、融解熱量７１Ｊ／ｇ
・ＰＡ６６：ナイロン６６、アセンド社製５０ＢＷＦＳ、相対粘度２．７５、融解熱量８４Ｊ／ｇ
・非晶性半芳香族ＰＡ：イソフタル酸／テレフタル酸／ヘキサメチレンジアミンの重縮合体、ＤＳＭ社製Ｘ２１、ガラス転移温度１２５℃、相対粘度２．０、融解熱量０．４Ｊ／ｇ
【００４８】
（６）繊維状強化材
・Ｅ−１：ガラス繊維、旭ファイバーグラス社製０３ＪＡＦＴ６９２、平均繊維径１０μｍ、平均繊維長３ｍｍ
・Ｅ−２：偏平ガラス繊維、日東紡社製ＣＳＧ３ＰＡ８２０Ｓ、長径２８μｍ×短径７μｍ、平均繊維長３ｍｍ
・Ｅ−３：炭素繊維、東邦テナックス社製ＨＴＡ−Ｃ６−ＮＲ、平均繊維径７μｍ、平均繊維長６ｍｍ
【００４９】
実施例１
半芳香族ポリアミド（Ｐ−１）１００質量部を、スクリュー径３７ｍｍ、Ｌ／Ｄ４０の同方向二軸押出機（東芝機械社製ＴＥＭ３７ＢＳ）の主供給口に供給し、サイドフィーダーよりガラス繊維（Ｅ−１）を３０質量部供給し溶融混練をおこなった。３２０℃〜３４０℃、スクリュー回転数２５０ｒｐｍ、吐出量３５ｋｇ／時間であった。その後、ストランド状に引き取った後、水槽に通して冷却固化し、それをペレタイザーでカッティングして半芳香族ポリアミド組成物ペレットを得た。
【００５０】
実施例２〜１３、比較例１〜４
表２に示すように、樹脂組成を変更した以外は、実施例１と同様にして半芳香族ポリアミド組成物ペレットを得た。
【００５１】
比較例５
実施例１と同様の操作をおこなったが、繊維状強化材の含有量が高かったため、ストランドが切断し、樹脂組成物ペレットを得ることができなかった。
【００５２】
実施例と比較例で得られたポリアミド樹脂組成物の組成およびその特性値を表２に示す。
【００５３】
【表２】
2015055538.tif 000004
【００５４】
実施例１〜１３は、いずれも寸法変化率が０．２％以下であって、ネジ止めトルクが３ｋｇ・ｃｍ以上であった。
【００５５】
比較例１、２は、半芳香族ポリアミド樹脂を用いていなかったため、寸法変化率が０．２％を超えており、ネジ止めトルクが３ｋｇ・ｃｍ未満であった。
比較例３は、繊維状強化剤の配合量が低かったため、寸法変化率が０．２％を超えていた。
比較例４は、ポリアミド全体に占める半芳香族ポリアミドの質量比率が低かったため、寸法変化率が０．２％を超えており、ネジ止めトルクが３ｋｇ・ｃｍ未満であった。
【符号の説明】
【００５６】
１  透明部材
２  時計枠
３  Ｏリング
４  裏蓋
５  時計モジュール
【図１】
2015055538.tif 000005